(57)【要約】      （修正有）【課題】連鎖移動剤としてのカルボン酸のメルカプト−チルエステル、およびその使用の提供。【解決手段】ラジカル乳化重合方法における連鎖移動剤としての式（１）で表されるメチルメルカプトエステル、およびその使用、さらに、少なくとも１つのこのようなメチルメルカプトエステルを含むラジカル乳化（共）重合方法。但し、メルカプトウンデカン酸メチル及びメルカプトデカン酸メチルが前記メチルメルカプトエステルから除く、ラジカル乳化（共）重合方法。2018076490.tif 000008【選択図】なし【特許請求の範囲】
【請求項１】
式（１）
【化１】
2018076490.tif 000006
〔式中、
−Ｒ１およびＲ２は、同じであっても、または異なっていてもよく、互いに独立して、水素原子、および１個から２０個の炭素原子を含み、カルボキシ、アルキルカルボニルおよびアルコキシカルボニル（アルキルおよびアルコキシは、１個から１０個の炭素原子を含む。）から選択される１つ以上の基で場合により置換された、直鎖、分枝鎖または環状の飽和または不飽和の炭化水素系の基から選択され；
−Ａは、境界値を含めて２個から３０個の炭素原子を含み、酸素、硫黄および窒素から選択される１個以上のヘテロ原子で場合により中断された、直鎖、分枝鎖または環状の飽和または不飽和の炭化水素系の二価の鎖を表す。〕
の、少なくとも１つのカルボン酸のメルカプト−メチルエステルの、遊離ラジカル乳化重合方法における連鎖移動剤としての、使用。
【請求項２】
Ｒ１およびＲ２が、それぞれ水素原子を表す化合物の、請求項１に記載の使用。
【請求項３】
Ａが、−（ＣＨ２）ｎ−鎖、または−（ＣＨ２）ｎ１−Ｃ＝Ｃ−（ＣＨ２）ｎ２−鎖であり、ｎは、境界値を含めて２個から３０個の炭素原子、好ましくは、３個から３０個の炭素原子、さらに好ましくは、４個から３０個の炭素原子、典型的には、５個から３０個の炭素原子の整数を表し、ｎ１＋ｎ２は、ｎ−２に等しい化合物の、請求項１または請求項２に記載の使用。
【請求項４】
式（１）の化合物が、メルカプトウンデカン酸メチルまたはメルカプトデカン酸メチル、好ましくは、メルカプトデカン酸メチルである、請求項１から３のいずれか一項に記載の使用。
【請求項５】
式（１’）：
【化２】
2018076490.tif 000007
〔式中、
−Ｒ’１は、１個から２０個の炭素原子を含み、１つ以上のアルコキシカルボニル基で置換された、直鎖、分枝鎖または環状の飽和または不飽和の炭化水素系の基を表し、アルコキシは、１個から１０個の炭素原子を含み；
−Ｒ’２は、水素原子、および１個から２０個の炭素原子を含み、１つ以上のアルコキシカルボニル基で置換された、直鎖、分枝鎖または環状の飽和または不飽和の炭化水素系の基から選択され、アルコキシは、１個から１０個の炭素原子を含み；
−Ａは、境界値を含めて２個から３０個の炭素原子を含み、酸素、硫黄および窒素から選択される１個以上のヘテロ原子で場合により中断された、直鎖、分枝鎖または環状の飽和または不飽和の炭化水素系の二価の鎖を表す。〕
の化合物。
【請求項６】
Ｒ’１は、１個から２０個の炭素原子を含み、メトキシカルボニル基で置換された、直鎖、分枝鎖または環状の飽和または不飽和の炭化水素系の基を表し、Ｒ’２は、水素原子を表し、ならびにＡは、請求項５に定義される通りである、請求項５に記載の化合物。
【請求項７】
９−メルカプトオクタデシル−１，１８−二酸ジメチルである、請求項５または請求項６に記載の化合物。
【請求項８】
乳化（共）重合方法であって、少なくとも以下の工程：
（ａ）水性媒体中、ビニル不飽和部を含む少なくとも１つのモノマーのエマルションを作成する工程、
（ｂ）前記エマルションに、請求項５から７のいずれか一項に記載の式（１）の少なくとも１つの連鎖移動剤を加える工程、
（ｃ）場合により（共）重合開始剤存在下、（共）重合反応を行う工程、
（ｄ）場合により、望ましい（コ）ポリマーを精製し、回収する工程
を含む、方法。
【請求項９】
式（１）の連鎖移動剤の量は、エマルションの合計重量に対し、０．０１重量％から５重量％、好ましくは、０．０３重量％から３重量％である、請求項８に記載の方法。
【請求項１０】
ビニル不飽和部を含むモノマーは、ビニルモノマー、共役ジエンモノマー、アクリルモノマー、メタクリルモノマーおよびこれら２つ以上の任意の比率の混合物である、請求項８または請求項９に記載の方法。
【請求項１１】
反応媒体は、少なくとも１つの界面活性剤および／または少なくとも１つの重合開始剤および／または少なくとも１つの連鎖停止剤も含む、請求項８から請求項１０のいずれか一項に記載の方法。
【発明の詳細な説明】
【技術分野】
【０００１】
本発明の主題は、カルボン酸のメルカプト−メチルエステル、およびこれを調製するための方法である。本発明は、さらに、遊離ラジカル乳化（共）重合反応における連鎖移動剤としての前記メルカプト−エステル誘導体の使用、および連鎖移動剤として前記カルボン酸のメルカプト−メチルエステルを用いる遊離ラジカル乳化（共）重合方法にも関する。
【背景技術】
【０００２】
ポリマー固有の特徴、例えば、この鎖の平均サイズおよびこの分布は、得られる材料の巨視的な特性に大きな影響を与える。実際に、特に、溶液または溶融状態でのポリマーの特性（例えば、粘度）は、このモル質量および多分散指数に大きく依存する。概して、ポリマーのモル質量が小さく、この分布が狭いほど、ポリマーの粘度は小さくなる。一般的に、例えば、ポリマーの射出成型または押出成型による塗布を作成するときに、低い粘度が求められる。
【０００３】
例えば、コーティング用途および接着剤用途においてエマルション、ラテックスなどの形態の場合には、狭いモル質量分布を有するポリマーが好ましい。狭いモル質量分布を有するこのようなポリマーは、一般的に、連鎖移動剤（もっと単純にいうと「移動剤」または「ＣＴＡ」）存在下で調製される。
【０００４】
移動剤の使用は、移動剤を用いずに調製したポリマーと比較して、より均一なポリマー粒径、さらに、高められた安定性を得ることを可能にする。この高められた安定性は、種々の貯蔵、圧送、輸送操作中のよりよい耐性を可能にし、さらに、配合方法の間に、例えば、塗料組成物の一部である構成要素とポリマーエマルションとの相溶性も高める。
【０００５】
メルカプタン型の分子は、遊離ラジカル重合中の連鎖移動剤として、ポリマー産業で数十年にわたって広く使用されてきた。遊離ラジカル重合においてメルカプタン型移動剤を使用すると、ポリマー鎖の平均サイズを小さくすることができ、さらに、特定の場合には、この多分散指数を小さくすることができる。これらの移動剤を均一または分散した溶媒系媒体中、塊状重合に使用することができる。
【０００６】
しかし、メルカプタンは、硫黄を含有する分子であり、臭気があるという欠点を有する場合があり、特定の場合には、毒性があるという欠点を有する場合がある。従って、この取扱いおよび使用は困難となり、これらの硫黄を含有する化合物を用いるヒトおよび装置を保護するための特定の測定を必要とし、言うまでもなく、常に、ヒトおよび環境に毒性があり、有害である分子の使用を禁じる多くの法律および規制が増えつつある。
【０００７】
メルカプタン基を含む多くの分子は、文献に広く記載されている。例えば、特許ＵＳ２２８１６１３は、１，３−ブタジエンおよび１，３−ブタジエン誘導体の乳化（共）重合における移動剤としてのイソヘキシルメルカプタン、オクタデシルメルカプタンおよびドデシルメルカプタンの使用を開示する。
【０００８】
ＵＳ２４９７１０７文書は、α−メチルスチレン、スチレンおよびアクリロニトリル存在下、イソプレンまたはブタジエンの乳化共重合におけるカルボン酸のメルカプト−エチルエステルの使用を開示する。
【０００９】
特許ＵＳ４５９３０８１は、アクリルモノマーの乳化重合における３−メルカプトプロピオン酸アルキルの使用を開示する。
【先行技術文献】
【特許文献】
【００１０】
【特許文献１】米国特許第２２８１６１３号明細書
【特許文献２】米国特許第２４９７１０７号明細書
【特許文献３】米国特許第４５９３０８１号明細書
【発明の概要】
【発明が解決しようとする課題】
【００１１】
しかし、これらの既知の連鎖移動剤は、すべて、重合の品質および収率という観点で、この主なもののみを挙げると、例えば、毒性、有害性、望ましくない臭気、有効性の欠如といった１つ以上の欠点を有する。
【００１２】
従って、上述の欠点を有さない連鎖移動剤の必要性が依然として存在する。
【課題を解決するための手段】
【００１３】
驚くべきことに、本願発明者らは、種々の実験および操作の後、特定の具体的なカルボン酸のメルカプト−メチルエステルを遊離ラジカル乳化重合方法において連鎖移動剤として使用すると、特に、同じカルボン酸のメルカプト−エチルエステルを用いて得られたポリマーよりも低いモル質量および狭い分布といった優れた特性を有するポリマーおよびコポリマーを調製することができることを発見した。
【００１４】
本発明のカルボン酸のメルカプト−メチルエステルの使用に関連する別の利点は、これらのメルカプト−エステルが、再生可能な原材料から、特に、植物由来の原材料から得ることができるという事実にある。
【００１５】
これに加え、後に定義するこれらのメルカプト−エステルは、臭気がないか、または臭気が弱く、この使用中に特定の注意を必要としないという利点もある。
【００１６】
従って、第１の態様によれば、本発明は、以下の式（１）
【００１７】
【化１】
2018076490.tif 000002
〔式中、
−Ｒ１およびＲ２は、同じであっても、または異なっていてもよく、互いに独立して、水素原子および直鎖、分枝鎖または環状の飽和または不飽和の炭化水素系の基から選択され、該炭化水素系の基は１個から２０個の炭素原子を含み、かつカルボキシ、アルキルカルボニルおよびアルコキシカルボニル（アルキルおよびアルコキシは、１個から１０個の炭素原子を含む。）から選択される１つ以上の基で任意選択的に置換されており；
−Ａは、境界値を含めて２個から３０個の炭素原子を含み、酸素、硫黄および窒素から選択される１個以上のヘテロ原子によって任意選択的に割り込まれている、直鎖、分枝鎖または環状の飽和または不飽和の炭化水素系の二価の鎖を表す。〕
によって表される、少なくとも１つのカルボン酸のメルカプト−メチルエステルの、遊離ラジカル乳化重合方法における連鎖移動剤としての使用に関する。
【００１８】
本発明の第１の実施形態によれば、Ｒ１とＲ２が同じであり、それぞれ水素原子である式（１）の化合物（一級メルカプタン）が好ましい。
【００１９】
別の実施形態によれば、本発明の使用は、Ｒ１が水素原子を表し、Ｒ２が、１個から２０個の炭素原子を含み、すでに定義したように場合により置換された、直鎖、分枝鎖または環状の飽和または不飽和の炭化水素系の基である式（１）の少なくとも１つの化合物（二級メルカプタン）を使用する。
【００２０】
さらに別の実施形態によれば、式（１）の化合物において、Ｒ１およびＲ２は、同じであっても、または異なっていてもよく、それぞれ、１個から２０個の炭素原子を含み、すでに定義したように場合により置換された、直鎖、分枝鎖または環状の飽和または不飽和の炭化水素系の基（三級メルカプタン）を表す。
【発明を実施するための形態】
【００２１】
本発明の観点で、好ましいものとして与えられるのは、一級メルカプタン鎖を含むカルボン酸のメルカプト−メチルエステル、次いで、二級メルカプタン鎖を含むカルボン酸のメルカプト−メチルエステル、最後に、三級メルカプタン鎖を含むカルボン酸のメルカプト−メチルエステルである。
【００２２】
二級または三級のメルカプタン鎖を含む式（１）の化合物の場合には、好ましいものとして与えられるのは、炭化水素系の基（それぞれ、Ｒ２またはＲ１およびＲ２を形成する。）が、１個から２０個の炭素原子、好ましくは、１個から１０個の炭素原子、さらに好ましくは、１個から６個の炭素原子を含む炭化水素系の基であるものである。炭化水素系の基は、直鎖、分枝鎖または環状、好ましくは、直鎖で飽和または不飽和、好ましくは、飽和の基から選択される。
【００２３】
これらの炭化水素系の基の好ましい置換基の中で、アルコキシが、１個から１０個の炭素原子、好ましくは、１個から６個の炭素原子、さらに好ましくは、１個から４個の炭素原子を含み、例えば、アルコキシが、メチル、エチル、ｎ−プロピル、ｉ−プロピル、ｎ−ブチル、ｉ−ブチルまたはｔ−ブチルを表すアルコキシカルボニル型の置換基から作られるものを挙げることができる。Ｒ１基またはＲ２基の少なくとも１つがメトキシカルボニル基で置換されている式（１）の化合物が特に好ましい。
【００２４】
別の好ましい実施形態によれば、二価の鎖Ａは、境界値を含めて３個から３０個の炭素原子、さらに好ましくは、４個から３０個の炭素原子、さらに特定的には、５個から３０個の炭素原子を含む。式（１）の化合物の二価の鎖Ａは、飽和、または完全に不飽和または部分的に不飽和、直鎖、分枝鎖または環状であってもよく、Ｏ、ＳおよびＮから選択される１個以上のヘテロ原子によって割り込まれていてもよく、または、自体が飽和または完全に不飽和または部分的に不飽和である、１つ以上の環またはヘテロ環で中断されていてもよい。ヘテロ原子を含まない二価の鎖Ａ（即ち、二重結合および／または三重結合の形態で１つ以上の不飽和部を場合により含む、炭化水素系の二価の基である二価の鎖Ａ）が好ましい。
【００２５】
言及し得る二価の鎖Ａの非限定的な例としては、−（ＣＨ２）ｎ−鎖または−（ＣＨ２）ｎ１−Ｃ＝Ｃ−（ＣＨ２）ｎ２−鎖が挙げられ、ｎは、境界値を含めて２個から３０個の炭素原子、好ましくは、３個から３０個の炭素原子、さらに好ましくは、４個から３０個の炭素原子、典型的には、５個から３０個の炭素原子の整数を表し、ｎ１＋ｎ２は、ｎ−２に等しい。
【００２６】
式（１）の化合物の中で、Ｒ１およびＲ２が同じであるか、または異なっており、それぞれ、水素原子または炭化水素系の基を表し、Ａがすでに定義した通りである化合物が好ましい。
【００２７】
特に好ましいある実施形態によれば、式（１）の化合物は、Ａが、３個から１８個の炭素原子、さらに好ましくは、境界値を含めて４個から１８個の炭素原子、さらに優先的には、６個から１８個の炭素原子を含む直鎖炭化水素系の二価の基を表す化合物である。従って、特に好ましい代表例は、メルカプトウンデカン酸メチル、メルカプトデカン酸メチルおよび９−メルカプトオクタデシル−１，１８−二酸ジメチル、好ましくは、メルカプトウンデカン酸メチルおよびメルカプトデカン酸メチル、さらに好ましくは、メルカプトデカン酸メチルである。
【００２８】
上述の式（１）の化合物は、当業者が知っている技術に従ってスルフヒドロ化に用いられる対応する不飽和前駆体メチルエステルから簡単に調製することができる。「スルフヒドロ化反応」という用語は、以下のスキームに従って、Ｃ＝Ｃ二重結合へのＨ−Ｓ−Ｈの遊離ラジカル付加のＭａｒｋｏｖｎｉｋｏｖ反応を意味することを意図している。
【００２９】
【化２】
2018076490.tif 000003
【００３０】
「不飽和前駆体メチルエステル」という用語は、硫化水素の作用（例えば、ＦＲ２４２４９０７に記載されるような）または硫化水素前駆体、例えば、チオ酢酸（例えば、ＵＳ４７０１４９２に記載されるような）、三級メルカプタン、例えば、ｔｅｒｔ−ブチルメルカプタン（例えば、ＦＲ２６０３８８９に記載されるような）の作用を経て、または触媒量の硫化水素の添加（例えば、ＵＳ４１０２９３１に記載されるような）を得て、従来の遊離ラジカル付加反応の１つまたは２つの工程においてスルフヒドロ化させることが可能な少なくとも１つの二重結合を含むメチルエステルを意味することを意図している。
【００３１】
従って、式（１）の化合物を与えるための不飽和メチルエステルのスルフヒドロ化に使用されるスルフヒドロ化剤は、当業者が知っている任意の種類であってもよく、例えば、硫化水素、チオ酢酸（ＴＡＡ）、および当業者が知っており、有機化合物のスルフヒドロ化に通常用いられる他の化合物から選択されてもよい。
【００３２】
このスルフヒドロ化反応は、有利には、均一または不均一の酸触媒存在下、および／または紫外線（ＵＶ）照射下（１８０ｎｍから３００ｎｍの波長での直接的な光分解によって、または光開始剤存在下）で行われる。ある好ましい実施形態によれば、スルフヒドロ化反応は、触媒が存在しない状態で、ＵＶ照射下で行われる。
【００３３】
このスルフヒドロ化反応は、溶媒存在下または溶媒非存在下、好ましくは、有利には使用する波長のＵＶ光に対して透過性であり、反応媒体から分離するのが容易な点について選択することができる１つ以上の溶媒存在下で行うことができる。このような溶媒は、例えば、軽質のアルカン（１個から６個の炭素原子）、エチレングリコールエーテル、芳香族炭化水素、脂肪族炭化水素など、さらに、これら２つ以上の任意の比率の混合物から選択されてもよい。
【００３４】
変形例として、スルフヒドロ化反応は、遊離ラジカルを生成することができる１つ以上、好ましくは、１つの化合物の存在下で行うことができる。このような化合物は、当業者に知られており、例えば、過酸化物から選択することができ、非限定的な表示として、過酸化水素、過酸化ナトリウムまたは過酸化カリウム、ｔｅｒｔ−アルキル（例えば、ｔｅｒｔ−ブチル）ヒドロペルオキシド、ｔｅｒｔ−アルキルペルオキシド、ｔｅｒｔ−アルキル過酸エステル、クメンヒドロペルオキシド、アゾビスイソブチロニトリルなど、およびこれら２つ以上の任意の比率の混合物から選択することができる。
【００３５】
上述のスルフヒドロ化が、遊離ラジカル開始剤存在下、および／またはＵＶ光照射によって、チオ酢酸の作用を経て行われる場合、すでに記載したように、この反応の後に、酸媒体中でのメタノリシスによって、式（１）の望ましいメルカプタンを遊離させることができる。このメタノリシス反応は、よく知られており、任意の従来技術によって行うことができる。
【００３６】
スルフヒドロ化工程終了時に、メルカプト−エステルは、異性体混合物（一級、二級および／または三級のメルカプタン）の形態で得ることができ、その後、分離し、場合により、従来の分離技術および／または精製技術に従って、例えば、回収される目的のメルカプタンの性質に依存して、大気圧または減圧下での蒸留によって精製することができる。
【００３７】
スルフヒドロ化試薬を用いてスルフヒドロ化することが可能な少なくとも１つの二重結合を含む前駆体メチルエステルは、知られており、市販されているか、または、当業者に知られており、特許文献、科学文献またはＣｈｅｍｉｃａｌ  Ａｂｓｔｒａｃｔｓ、またはインターネットで入手可能な任意の方法および手順に従って調製することができる。
【００３８】
一実施形態によれば、スルフヒドロ化することが可能な少なくとも１つの二重結合を含む前駆体メチルエステルは、当業者に知られている従来の方法に従って、例えば、ＥＰ−Ｂ−０６５８１８３に記載される方法に従って、グリセリド（モノグリセリド、ジグリセリドまたはトリグリセリド、好ましくは、トリグリセリド）とメタノールのエステル交換によって得ることができる。使用可能な不飽和グリセリドは、動物または植物に本質的に由来し、好ましくは、植物、油または脂肪に由来し、この中で、非限定的な表示として、大豆油、ヒマワリ油、亜麻仁油、菜種油、ヒマシ油、ヤシ油、パーム核油、ココナツ油、ジャトロファ油、綿実油、ピーナッツ油、オリーブ油、Ｖｅｒｎｏｎｉａ油、Ｃｕｐｈｅａ油、Ｈｅｖｅａ油、Ｈｏｎｅｓｔｙ油、紅花油、アマナズナ油、Ｃａｌｏｐｈｙｌｌｕｍ  ｉｎｏｐｈｙｌｌｕｍ油、Ｐｏｎｇａｍｉａ  ｐｉｎｎａｔａ油、獣脂、料理用油または脂肪から作られるものが述べられるが、油圧作動油または潤滑油であってもよい。
【００３９】
別の実施形態によれば、式（１）の化合物の前駆体メチルエステルは、例えば、すでに定義したように、他のメチルエステルから、またはグリセリドから（後者は、その後、メタノールを用いたエステル交換工程を行う）のクロスメタセシスによって得ることもできる。このメタセシス反応は、当業者によく知られており、例えば、国際出願ＷＯ２００９／０４７４４４に記載されているように、それぞれ少なくとも１つの二重結合を有する２つの化合物間の分子間反応に最も共通的に必要とされる。
【００４０】
特に、Ｒ１、またはＲ１およびＲ２が、アルコキシカルボニル基で置換された炭化水素系の基を表す式（１）の化合物（それぞれ、ジエステルおよびトリエステル）は、有利には、当業者に知られているメタセシス技術に従って、不飽和モノエステルからのメタセシスによって得ることができる。ジエステルおよびトリエステルを製造するためにメタセシス反応で使用可能な不飽和メチルエステルの例としては、単独で、または２つ以上の任意の比率の混合物としてのオレイン酸メチル、パルミトオレイン酸メチルおよびアラキドン酸メチルを挙げられる。この実施形態によれば、９−オクタデセン−１，１８−二酸ジメチルは、例えば、オレイン酸メチルおよび／またはパルミトオレイン酸メチルのメタセシスによって簡単に得ることができる。
【００４１】
従って、式（１）のメチルエステル源は、非常に多く、多様であり、スルフヒドロ化することが可能な不飽和部を有するメチルエステルの非限定的なものとしてあげられる例としては、例示的および非限定的な様式で、ヘキセン酸メチル、デセン酸メチル、ウンデセン酸メチル、ドデセン酸メチル、オレイン酸メチル、リノール酸メチル、ミリストオレイン酸メチル、パルミトオレイン酸メチル、リノール酸メチル、リノレン酸メチル、アラキドン酸メチル、リシノール酸メチルおよび９−オクタデセン−１，１８−二酸ジメチル、さらに、これら２つ以上の任意の比率の混合物が挙げられる。
【００４２】
好ましくは、不飽和メチルエステルは、デセン酸メチルおよびウンデセン酸メチルから、さらに好ましくは、デセン−９−酸メチルおよびウンデセン−１０−酸メチルから選択される。
【００４３】
変形例として、式（１）の化合物の前駆体メチルエステルは、対応する酸から得ることもでき、当業者によく知られている従来のエステル化技術に従って、メタノールを用いたエステル化反応を行う。
【００４４】
メチルエステル前駆体酸の例として、非限定的な表示としては、非限定的な様式で、ヘキセン酸、デセン酸、ウンデセン酸、ドデセン酸、オレイン酸、リノール酸、ミリスチン酸、パルミチン酸、リノール酸、リノレン酸、アラキドン酸、リシノール酸、上述のようにメタセシスによる従来の合成方法に従うクロスメタセシスによって得ることができる二酸および三酸、例えば、９−オクタデセン−１，１８−二酸が挙げられる。好ましくは、前記酸は、デセン酸およびウンデセン酸、およびこれら２つ以上の任意の比率の混合物から、さらに好ましくは、デセン−９−酸およびウンデセン−１０−酸から選択される。
【００４５】
式（１）の化合物の中で、Ｒ１が、１個から２０個の炭素原子を含み、１つ以上のアルコキシカルボニル基で置換された、直鎖、分枝鎖または環状の飽和または不飽和の炭化水素系の基を表し、アルコキシが、１個から１０個の炭素原子を含み、Ｒ２が水素を表すもの、および一方、Ｒ１およびＲ２が、同じであっても、または異なっていてもよく、それぞれ、１個から２０個の炭素原子を含み、１つ以上のアルコキシカルボニル基で置換された、直鎖、分枝鎖または環状の飽和または不飽和の炭化水素系の基を表し、アルコキシが１個から１０個の炭素原子を含むものが、好ましい。
【００４６】
従って、別の態様によれば、本発明は、以下の式（１’）の化合物に関し、
【００４７】
【化３】
2018076490.tif 000004
式中、
−Ｒ’１は、直鎖、分枝鎖または環状の飽和または不飽和の炭化水素系の基を表し、該炭化水素系の基は１個から２０個の炭素原子を含み、かつ１つ以上のアルコキシカルボニル基で置換されており、アルコキシは、１個から１０個の炭素原子を含み；
−Ｒ’２は、水素原子および直鎖、分枝鎖または環状の飽和または不飽和の炭化水素系の基から選択され、該炭化水素系基は１個から２０個の炭素原子を含み、かつ１つ以上のアルコキシカルボニル基で置換されており、アルコキシは、１個から１０個の炭素原子を含み；
−Ａは、境界値を含めて２個から３０個の炭素原子を含み、かつ酸素、硫黄および窒素から選択される１個以上のヘテロ原子によって任意選択的に割り込まれている、直鎖、分枝鎖または環状の飽和または不飽和の炭化水素系の二価の鎖を表す。
【００４８】
式（１’）の化合物は、式（１）の化合物の部分集合を形成し、式（１’）の化合物はすべて一般式（１）に含まれる。Ｒ’１が、直鎖、分枝鎖または環状の飽和または不飽和の炭化水素系の基を表し、該炭化水素系の基が１個から２０個の炭素原子を含み、かつメトキシカルボニル基で置換された基を表し、Ｒ’２が水素原子を表し、Ａがすでに定義した通りである式（１’）の化合物が好ましい。
【００４９】
式（１’）の不飽和メルカプトジエステルの一例は、９−メルカプトオクタデシル−１，１８−二酸ジメチルによって表される。
【００５０】
本発明によれば、式（１）のメルカプト−エステルは、ポリマー合成の分野において、連鎖移動剤として完全に有益な用途を有する。
【００５１】
従って、本発明は、式（１）の少なくとも１つのメルカプト−エステルを連鎖移動剤として用いる少なくとも１つのモノマーの水中エマルションの作成を含む乳化（共）重合方法にも関する。
【００５２】
さらに具体的には、本発明は、少なくとも以下の工程：
（ａ）水性媒体中、ビニル不飽和部を含む少なくとも１つのモノマーのエマルションを作成する工程、
（ｂ）前記エマルションに、すでに上に定義した式（１）の少なくとも１つの連鎖移動剤を加える工程、
（ｃ）場合により（共）重合開始剤存在下、（共）重合反応を行う工程、
（ｄ）場合により、望ましい（コ）ポリマーを精製し、回収する工程
を含む、乳化（共）重合方法に関する。
【００５３】
本発明の（共）重合方法において、式（１）の連鎖移動剤の量は、エマルションの合計重量に対し、一般的に、０．０１重量％から５重量％、好ましくは、０．０３重量％から３重量％である。
【００５４】
モノマーの量に関し、最も一般的には、エマルションの合計重量に対し、１０重量％から６０重量％、好ましくは、２０重量％から５０重量％である。
【００５５】
本発明の（共）重合方法で使用可能なモノマーは、遊離ラジカル乳化重合反応に一般的に通常用いられるモノマーであり、有利には、ビニル不飽和部を有するものとして言及されるモノマー、さらに具体的には、最も一般的なもののみを挙げると、ビニルモノマー、共役ジエンモノマー、アクリルモノマー、メタクリルモノマー、さらに、これら２つ以上の任意の比率の混合物である。
【００５６】
本発明の方法の一実施形態において、モノマーの非限定的な例は、アクリル酸、アクリル酸アルキル、メタクリル酸、メタクリル酸アルキル、共役ジエン、スチレンおよびスチレン誘導体、アクリルアミド、アクリロニトリル、およびこれら２つ以上の任意の比率の混合物である。
【００５７】
ある好ましい実施形態によれば、モノマーは、以下のものから選択される。
【００５８】
・アクリル酸、
・アクリル酸メチル、アクリル酸エチル、アクリル酸ｎ−プロピル、アクリル酸ｉｓｏ−プロピル、アクリル酸ｎ−ブチル、アクリル酸ｉｓｏ−ブチル、アクリル酸ｔｅｒｔ−ブチル、アクリル酸ｎ−ペンチル、アクリル酸ｎｅｏ−ペンチル、アクリル酸ｉｓｏ−アミル、アクリル酸ｎ−ヘキシル、アクリル酸ｉｓｏ−ヘキシル、アクリル酸シクロヘキシル、アクリル酸ｉｓｏ−オクチル、アクリル酸２−エチルヘキシル、アクリル酸デシル、アクリル酸ｉｓｏ−デシル、アクリル酸ラウリル、アクリル酸ステアリルおよびアクリル酸ｉｓｏ−ボルニルおよびこれらの混合物、
・メタクリル酸、
・メタクリル酸メチル、メタクリル酸エチル、メタクリル酸ｎ−プロピル、メタクリル酸ｉｓｏ−プロピル、メタクリル酸ｎ−ブチル、メタクリル酸ｉｓｏ−ブチル、メタクリル酸ｔｅｒｔ−ブチル、メタクリル酸ｎ−ペンチル、メタクリル酸ｎｅｏ−ペンチル、メタクリル酸ｉｓｏ−アミル、メタクリル酸ｎ−ヘキシル、メタクリル酸ｉｓｏ−ヘキシル、メタクリル酸シクロヘキシル、メタクリル酸ｉｓｏ−オクチル、メタクリル酸２−エチルヘキシル、メタクリル酸デシル、メタクリル酸ｉｓｏ−デシル、メタクリル酸ラウリル、メタクリル酸ステアリル、メタクリル酸ヒドロキシエチル、メタクリル酸ヒドロキシプロピル、メタクリル酸アセトキシエチル、メタクリル酸アセトキシプロピル、メタクリル酸ｔｅｒｔ−ブチルアミノエチル、メタクリル酸２−（３−オキサゾリジニル）エチル、メタクリル酸ｉｓｏ−ボルニルなど、およびこれらの混合物、
・アクリロニトリル、メタアクリロニトリル、アクリルアミドおよびメタクリルアミドおよびこれらの混合物、
・アセト酢酸アリル、エチレン、プロピレン、スチレンおよび置換スチレン、ブタジエン、酢酸ビニル、バーサチック酸ビニル、ブタン酸ビニルおよび他のビニルエステル、ハロゲン化ビニルモノマー、例えば、塩化ビニル、塩化ビニリデンなど、およびこれらの混合物。
【００５９】
上に列挙したモノマー化合物は、もちろん、単独で、または混合物として使用することができ、例えば、これら２つ以上の任意の比率の混合物として使用することができる。２つ以上のモノマーを本発明の方法に使用する場合、これによりコポリマーが得られ、単一のモノマーを本発明の方法に使用する場合、これによりホモポリマーが得られる。コポリマーおよびホモポリマーは、本発明の記載において、（コ）ポリマーという包括的な用語に一緒にまとめられる。
【００６０】
コポリマーは、条件が当業者によく知られている共重合方法の操作条件に依存して、ランダムコポリマー、ブロックコポリマーまたは交互コポリマーの形態で得ることができる。
【００６１】
（共）重合反応媒体は、少なくとも１つの界面活性剤および／または少なくとも１つの重合開始剤および／または少なくとも１つの連鎖停止剤も含んでいてもよい。
【００６２】
本発明の一実施形態において、使用される界面活性剤は、アニオン系界面活性剤および／または非イオン系界面活性剤、例えば、アルキル、アリールまたはアルキルアリールのアルカリ金属のサルフェート、スルホネートまたはホスフェート、または対応するアンモニウム塩から選択されてもよい。界面活性剤、例えば、アルキルスルホン酸、スルホコハク酸塩、脂肪酸塩、エトキシル化アルコール、両親媒性コポリマー、さらに、これら２つ以上の任意の比率の混合物も使用することができる。
【００６３】
概して、界面活性剤の量は、エマルション中のモノマー濃度、モノマーの性質に依存して変わり、最も一般的には、エマルションの合計重量に対し、０．０５重量％から１０重量％である。
【００６４】
本発明のモノマーの乳化（共）重合は、当業者に知られている任意の種類（一般的に酸化型）の遊離ラジカル開始剤、例えば、非限定的な様式で、過酸化水素、過酸化ナトリウム、過酸化カリウム、ｔｅｒｔ−ブチルヒドロペルオキシドおよびｔｅｒｔ−アルキルヒドロペルオキシド、一般的に、ｔｅｒｔ−アルキルペルオキシド、ｔｅｒｔ−アルキル過酸エステル、クメンヒドロペルオキシド、アンモニウムまたはアルカリ金属の過硫酸塩、アルカリ金属の過ホウ酸塩（例えば、過ホウ酸ナトリウム）、過リン酸およびこの関連する塩、過マンガン酸カリウム、ペルオキシ二流酸のアンモニウム塩またはアルカリ金属塩、さらに、これら２以上の混合物によって開始させることができる。
【００６５】
酸化−還元による反応を開始させるために、上に列挙したものから選択される少なくとも１つの酸化剤を、還元剤、例えば、アスコルビン酸、ｉｓｏ−アスコルビン酸、ホルムアルデヒドスルホン酸ナトリウム、亜硫酸ナトリウム、亜硫酸水素ナトリウム、チオ硫酸ナトリウム、次亜硫酸ナトリウム、硫化ナトリウム、硫化水素ナトリウムまたはジチオ硫酸ナトリウム、ホルマジジンスルホン酸、ヒドロキシメタンスルホン酸、ナトリウム  ２−ヒドロキシ−２−スルフィナトアセテート、アセトン−重亜硫酸ナトリウム、エタノールアミン、グリコール酸、乳酸、グリセリン酸、リンゴ酸および酒石酸、さらに、これら２つ以上の混合物と組み合わせて使用してもよい。
【００６６】
酸化−還元反応自体が、金属塩、例えば、鉄、銅、マンガン、銀、白金、バナジウム、ニッケル、クロム、パラジウムまたはコバルトの塩によって触媒されてもよい。これらの触媒を、エマルションの合計重量に対し、重量で０．０１ｐｐｍから２５ｐｐｍの含有量になるように加えてもよい。
【００６７】
（共）重合開始剤の量は、一般的に、エマルションの合計重量に対し、０．００１重量％から１重量％である。
【００６８】
乳化相は、一般的に、水または水／有機溶媒混合物であり、この量は、エマルションの合計重量に対し、１００重量％に達するのに十分な（ｑｓ）量である。
【００６９】
この方法の一実施形態において、モノマーのエマルションは、エマルションの合計重量に対し、０．１重量％から１重量％の式（１）の少なくとも１つの化合物と、２０重量％から６０重量％のすでに定義した少なくとも１つのビニル不飽和部を含むモノマーと、０．１重量％から５重量％の少なくとも１つの界面活性剤と、０．００５重量％から１重量％の少なくとも１つの重合開始剤と、１００重量％に達するのに十分な量の水とを含む。
【００７０】
本発明の方法の一実施形態によれば、式（１）の化合物は、反応開始時に、またはこの方法中に数回に分けて、連続的に、またはバッチ式で、あるいはこの方法全体で連続的に、またはこの方法の一部で連続的に、加えてもよい。
【００７１】
本願発明者らは、驚くべきことに、遊離ラジカル（共）重合反応が、式（１）の少なくとも１つの移動剤、即ち、少なくとも１つのメルカプト−メチルエステル存在下で行われる場合、モル質量および多分散性という観点でもっとよく制御されることを見い出し、ここでメルカプタン置換基は、三級、二級または一級、好ましくは、二級または一級、さらに好ましくは、一級である。
【００７２】
本発明のエマルションは、モノマーエマルション分野の当業者によく知られている通常の技術に従って調製することができる。本発明の乳化方法は、エマルション分野で一般的に使用される技術に従って、バッチ式で、または連続的に、反応開始時にモノマーを１回添加、または時間をかけてモノマーを１回以上連続的またはバッチ式で添加して行うことができる。
【００７３】
同様に、重合開始剤をこの方法の開始時に一度にまとめて、この方法中に数回に分けて、またはこの方法全体で連続的に加えてもよい。
【００７４】
遊離ラジカル（共）重合反応の開始段階は、熱的、光化学的、電気化学的に、または酸化−還元反応によって、またはこの種の反応に特定的な当業者に知られている任意の方法によって行うことができる。
【００７５】
重合を熱的に開始する反応は、優先的には、５０℃から１００℃の温度で行われる。
【００７６】
本発明の（共）重合反応は、エマルション中に存在するモノマーの性質および量／濃度に従って当業者が調節可能な任意の温度および任意の圧力で行われてもよい。有利には、本発明の（共）重合方法は、大気圧、０℃から１００℃、好ましくは、１０℃から９０℃の温度で行われる。
【００７７】
以下の非限定的な例によって、本発明を説明し、もっと明確に理解することができる。
【実施例】
【００７８】
［実施例１］：１０−メルカプトデカン酸メチルの調製
９−デセン酸（１００ｇ；０．５８８ｍｏｌ）を、２３７ｇ（３００ｍｌ；７．４０６ｍｏｌ）のメタノールに加え、１０ｇの濡れたＡｍｂｅｒｌｙｓｔ（Ｒ）１５カチオン交換樹脂存在下、攪拌しつつ、混合物を環流させる。この装置は、モレキュラーシーブ（３０ｇ）を入れたＳｏｘｈｌｅｔ装置を通過させることによって、メタノールを連続的に乾燥させる。２４時間環流し、減圧下で溶媒を除去した後、酸からエステルへの転化度は、９９％に近い。
【００７９】
得られる９−デセン酸メチル（１５６ｇ）を、１００ｇのペンタンおよび６０モル当量の液化硫化水素（圧力１７．５ｂａｒ、２０℃で凝集させた１８０６ｇ）が入った反応ループを備える光化学反応器に入れる。
【００８０】
混合物を反応ループ内で再循環させ（６０ｌ／ｈ）、この中で、温度３８℃、圧力２３ｂａｒで３時間ＵＶ照射する（波長：２５４ｎｍ、出力：１２ワット）。
【００８１】
次いで、媒体の減圧によって過剰な硫化水素を熱酸化器に流し、次いで、窒素を用いてストリッピングする。次いで、溶媒および生成したスルフィドを除去するために、混合物を蒸留する（Ｔ：１３０℃、圧力：５ｍｂａｒ）。
【００８２】
得られるメルカプタンは、９８．５％より大きな純度を有する（クロマトグラフィーによって測定）。得られる一級メルカプタンの量は、９７．７％であり、得られる二級メルカプタンの量は、２．３％であり、これらの割合は、得られるメルカプタンの合計重量に対する、重量基準である。
【００８３】
［実施例２］：１１−メルカプトウンデカン酸メチルの調製
１１−メルカプトウンデカン酸メチルは、上の実施例１に記載したのと同様の手順に従って、１０−ウンデセン酸メチルを用いて調製される。
【００８４】
［実施例３から８］：乳化重合
４０ｇのアクリル酸ブチル（Ａｌｄｒｉｃｈ）、４０ｇのメタクリル酸メチル（Ａｒｋｅｍａ）、０．０４ｇの過硫酸カリウム（Ａｌｄｒｉｃｈ）、２．４ｇのＤｏｗｆａｘ２Ａ１界面活性剤（Ｄｏｗ）、０．０４ｇの炭酸水素ナトリウム（バッファー、Ａｌｄｒｉｃｈ）、３３２ｇの脱塩水および０．４ｇの本発明の連鎖移動剤を、攪拌モータおよび環流コンデンサを取り付けた、冷凍ジャケット付き反応器に加える。
【００８５】
モノマーエマルションを７０℃から７５℃の温度で５時間加熱する。
【００８６】
固体含有量が２０重量％に達したら重合反応を止める。固体含有量は、Ｍｅｔｔｌｅｒ熱天秤を用い、１０５℃の温度で測定される。
【００８７】
サイズ排除クロマトグラフィーによるポリマーの分析は、屈折率検出器を用い、ＭＩＸＥＤ  Ａゲル透過カラム（Ｐｌｇｅｌ）（３０ｃｍ）の設定で、テトラヒドロフラン（ＴＨＦ）中、４０℃、流速１ｍｌ／分で０．３ｇ／ｌを用いて行われる。このカラムは、ポリ（メタクリル酸メチル）標準を用いて較正される。
【００８８】
サイズ排除クロマトグラフィーによるこの分析によって、重量平均分子量（Ｍｗ）、さらに数平均分子量（Ｍｎ）を決定することができる。多分散指数は、Ｍｗ／Ｍｎ比を計算することによって得られる。結果を以下の表１に与える。
【００８９】
【表１】
2018076490.tif 000005
上の実施例３から８は、使用する移動剤を除き、同じ操作条件を用いたアクリル酸ブチル／メタクリル酸メチルコポリマーの調製例である。
【００９０】
実施例３および４の共重合は、本発明の連鎖移動剤を用いて行われる。実施例５および６（比較例）において、連鎖移動剤は、それぞれ、直鎖および分枝鎖のメルカプタンであり、Ａｒｋｅｍａから入手可能である。実施例７（比較例）において、連鎖移動剤は、エタノールを用いたエステル化反応を受ける１０−デカン酸から本発明の連鎖移動剤を調製するために使用されるのと同様の手順に従って調製された。最後に、実施例８（比較例）において、使用される移動剤は、Ａｌｄｒｉｃｈから入手可能なメルカプト酸である。
【００９１】
上の表１の結果は、本発明の連鎖移動剤が、（コ）ポリマーのエマルション調製に特に適していることを示す。実際に、得られた（コ）ポリマーは、従来技術で従来から用いられる連鎖移動剤を用いて得られるコポリマーと完全に同じ大きさ（Ｍｗ）またはこれより小さな粒径を有するだけではなく、特に、メルカプト−エチルエステル型の連鎖移動剤を用いて得られるものより非常に小さく、顕著に小さい多分散指数を有し、そうでなければ、構造的に近い。
【００９２】
従って、本発明の連鎖移動剤の使用によって、分子量および多分散性の観点で、従来技術の観点からまったく予想されない特性を有する（コ）ポリマーを調製することができる。これにより、多分散指数が小さなポリマーを必要とする特定の用途において、例えば、一般的に、塗料およびコーティングの分野、接着剤、紙コーティング、潤滑添加剤などの分野において、これらの（コ）ポリマーの使用を想定することができる。
【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
遊離ラジカル乳化重合方法における連鎖移動剤としての、式（１）
【化１】
2018076490.tif 000009
〔式中、
−Ｒ１およびＲ２は、同じであっても、または異なっていてもよく、互いに独立して、水素原子および直鎖、分枝鎖または環状の飽和または不飽和の炭化水素系の基から選択され、該炭化水素系の基は１個から２０個の炭素原子を含み、かつカルボキシ、アルキルカルボニルおよびアルコキシカルボニル（アルキルおよびアルコキシは、１個から１０個の炭素原子を含む。）から選択される１つ以上の基で任意選択的に置換されており；
−Ａは、境界値を含めて２個から３０個の炭素原子を含み、酸素、硫黄および窒素から選択される１個以上のヘテロ原子によって任意選択的に割り込まれている、直鎖、分枝鎖または環状の飽和または不飽和の炭化水素系の二価の鎖を表す。〕
の、少なくとも１つのカルボン酸のメルカプト−メチルエステルの使用、ただし、メルカプトウンデカン酸メチルおよびメルカプトデカン酸メチルは、前記式（１）のメルカプト−メチルエステルから除く。
【請求項２】
Ｒ１およびＲ２が、それぞれ水素原子を表す請求項１に記載の、化合物の使用。
【請求項３】
Ａが、−（ＣＨ２）ｎ−鎖、または−（ＣＨ２）ｎ１−Ｃ＝Ｃ−（ＣＨ２）ｎ２−鎖であり、ｎは、境界値を含めて２個から３０個の炭素原子の整数を表し、ｎ１＋ｎ２は、ｎ−２に等しい、請求項１または請求項２に記載の、化合物の使用。
【請求項４】
Ａが、６個から１８個の炭素原子を含む直鎖炭化水素系の二価の基である、請求項１から請求項３のいずれか一項に記載の使用。
【請求項５】
式（１’）：
【化２】
2018076490.tif 000010
〔式中、
−Ｒ’１は、直鎖、分枝鎖または環状の飽和または不飽和の炭化水素系の基であって、該炭化水素系の基は１個から２０個の炭素原子を含み、かつ１つ以上のアルコキシカルボニル基で置換されており、アルコキシは１個から１０個の炭素原子を含み；
−Ｒ’２は、水素原子および直鎖、分枝鎖または環状の飽和または不飽和の炭化水素系の基から選択され、該炭化水素系の基は１個から２０個の炭素原子を含み、かつ１つ以上のアルコキシカルボニル基で置換されており、アルコキシは１個から１０個の炭素原子を含み；
−Ａは、境界値を含めて２個から３０個の炭素原子を含み、かつ酸素、硫黄および窒素から選択される１個以上のヘテロ原子によって任意選択的に割り込まれている、直鎖、分枝鎖または環状の飽和または不飽和の炭化水素系の二価の鎖を表す。〕
の化合物。
【請求項６】
Ｒ’１は、直鎖、分枝鎖または環状の飽和または不飽和の炭化水素系の基であって、該炭化水素系の基は１個から２０個の炭素原子を含み、かつメトキシカルボニル基で置換された基を表し、Ｒ’２は水素原子を表し、ならびにＡは請求項５に定義される通りである請求項５に記載の化合物。
【請求項７】
９−メルカプトオクタデシル−１，１８−二酸ジメチルである請求項５または請求項６に記載の化合物。
【外国語明細書】
2018076490000001.pdf